(57)【要約】そのつど混合物（１）の全質量に対して、（Ａ）脂肪族イソシアネートをベースとする熱可塑性ポリウレタン１質量％〜４０質量％および（Ｂ）アクリロニトリル−スチレン−アクリルエステル−コポリマー（ＡＳＡ）および／またはアクリロニトリル−エチレンホモもしくはコポリマー−スチレン（ＡＥＳ）−材料６０質量％〜９９質量％を、含有する混合物（１）。【特許請求の範囲】
【請求項１】
そのつど混合物（１）の全質量に対して、（Ａ）脂肪族イソシアネートをベースとする熱可塑性ポリウレタン１質量％〜４０質量％および（Ｂ）アクリロニトリル−スチレン−アクリルエステル−コポリマー（ＡＳＡ）および／またはアクリロニトリル−エチレンホモもしくはコポリマー−スチレン（ＡＥＳ）−材料６０質量％〜９９質量％を含有する混合物（１）。
【請求項２】
そのつど混合物（１）の全質量に対して、（Ａ）脂肪族イソシアネートをベースとする熱可塑性ポリウレタン１質量％〜４０質量％および（Ｂ）アクリロニトリル−スチレン−アクリルエステル−コポリマー（ＡＳＡ）および／またはアクリロニトリル−エチレンホモもしくはコポリマー−スチレン（ＡＥＳ）−材料６０質量％〜９９質量％を含有する混合物（１）により被覆した材料。
【請求項３】
（Ａ）脂肪族イソシアネートをベースとする熱可塑性ポリウレタンおよび（Ｂ）アクリロニトリル−スチレン−アクリルエステル−コポリマー（ＡＳＡ）および／またはアクリロニトリル−エチレンホモもしくはコポリマー−スチレン（ＡＥＳ）−材料を含有する混合物（１）により被覆した車体部材および／または木材。
【請求項４】
混合物（１）が、そのつど混合物（１）の全質量に対して、（Ａ）を１質量％〜４０質量％および（Ｂ）を６０質量％〜９９質量％含有することを特徴とする、請求項３記載の車体部材および／または木材。
【請求項５】
熱可塑性ポリウレタンがイソシアネート（ａ）としてヘキサメチレンジイソシアネートをベースとすることを特徴とする、請求項３記載の車体部材および／または木材。
【請求項６】
アクリロニトリル−スチレン−アクリルエステル−コポリマー（Ｂ）が、
（Ｂ１）少なくとも１のグラフトゴム１０〜９０質量％、これは次のものをベースとする：
（Ｂ１１）次のものにより製造されたグラフトベース５０〜９５質量％、
（Ｂ１１１）少なくとも１のアクリル酸アルキルエステル７０〜９９．９質量％、
（Ｂ１１２）少なくとも１の少なくとも二官能性架橋剤０．１〜３０質量％、
（Ｂ１１３）少なくとも１の別の共重合性モノマー０〜２９．９質量％、
（Ｂ１２）次のものをベースとするグラフトシェル５〜５０質量％、
（Ｂ１２１）少なくとも１のビニル芳香族モノマー６５〜９０質量％、有利には７０〜８０質量％、
（Ｂ１２２）少なくとも１の極性の共重合性不飽和モノマー、有利にはアクリロニトリルおよび／またはメタクリロニトリル１０〜３５質量％、有利には２０〜３０質量％、
（Ｂ１２３）少なくとも１の別の共重合性コモノマー０〜２５質量％、
（Ｂ２）次の成分により製造された少なくとも１のコポリマー１０〜９０質量％、
（Ｂ２１）少なくとも１のビニル芳香族モノマー６０〜８５質量％、
（Ｂ２２）少なくとも１の極性の共重合性不飽和モノマー１５〜４０質量％、
（Ｂ２３）少なくとも１のコモノマー０〜９質量％
をベースとし、その際、（Ｂ１）および（Ｂ２）の質量の記載は（Ｂ）の質量に対するものであり、（Ｂ１１）および（Ｂ１２）の質量の記載は（Ｂ１）の質量に対するものであり、（Ｂ１１１）、（Ｂ１１２）および（Ｂ１１３）の質量の記載は成分（Ｂ１１）に対するものであり、（Ｂ１２１）、（Ｂ１２２）および（Ｂ１２３）は（Ｂ１２）の質量に対するものであり、かつ（Ｂ２１）、（Ｂ２２）および（Ｂ２３）の質量の記載は（Ｂ２）の質量に対するものであることを特徴とする、請求項３記載の車体部材および／または木材。
【請求項７】
混合物（１）が（Ａ）および（Ｂ）に加えて、混合物（１）の全質量に対して１質量％〜５０質量％の添加剤を含有することを特徴とする、請求項３記載の車体部材および／または木材。
【請求項８】
車体部材が、混合物（１）を含有するフィルムで被覆されているプラスチックをベースとする支持体を有することを特徴とする、請求項３から７までのいずれか１項記載の車体部材。
【請求項９】
請求項３から７までのいずれか１項記載の混合物（１）により被覆した家具。
【請求項１０】
請求項３から７までのいずれか１項記載の混合物（１）により被覆した車体部材および／または木材の製造方法において、該混合物を押し出してフィルムとし、かつ該フィルムを熱成形法、焼結法、積層法および／または真空成形法によって、被覆すべき表面上に適用することを特徴とする、請求項３から７までのいずれか１項記載の混合物（１）により被覆した車体部材および／または木材の製造方法。
【発明の詳細な説明】
【技術分野】
【０００１】
本発明は、そのつど混合物（１）の全質量に対して、有利には混合物（１）中の（Ａ）および（Ｂ）の質量の合計に対して、（Ａ）脂肪族イソシアネートをベースとする熱可塑性ポリウレタン１質量％〜４０質量％、有利には３質量％〜３０質量％、特に有利には５質量％〜２５質量％および（Ｂ）アクリロニトリル−スチレン−アクリルエステル−コポリマー（ＡＳＡ）および／またはアクリロニトリル−エチレンホモポリマーもしくはコポリマー−スチレン（ＡＥＳ）−材料、有利にはアクリロニトリル−スチレン−アクリルエステル−コポリマー（ＡＳＡ）６０質量％〜９９質量％、有利には７０質量％〜９７質量％、特に有利には７５質量％〜９５質量％を含有する混合物（１）に関する。本発明はさらに、そのつど混合物（１）の全質量に対して、有利には混合物（１）中の（Ａ）および（Ｂ）の質量の合計に対して、（Ａ）脂肪族イソシアネートをベースとする熱可塑性ポリウレタン１質量％〜４０質量％、有利には３質量％〜３０質量％、特に有利には５質量％〜２５質量％および（Ｂ）アクリロニトリル−スチレン−アクリルエステル−コポリマー（ＡＳＡ）および／またはアクリロニトリル−エチレンホモポリマーもしくはコポリマー−スチレン（ＡＥＳ）−材料、有利にはアクリロニトリル−スチレン−アクリルエステル−コポリマー（ＡＳＡ）６０質量％〜９９質量％、有利には７０質量％〜９７質量％、特に有利には７５質量％〜９５質量％を含有する混合物（１）を含有するフィルムにより被覆された材料に関する。本発明はさらに、（Ａ）脂肪族イソシアネートをベースとする熱可塑性ポリウレタンおよび（Ｂ）アクリロニトリル−スチレン−アクリルエステル−コポリマー（ＡＳＡ）および／またはアクリロニトリル−エチレンホモポリマーもしくはコポリマー−スチレン（ＡＥＳ）−材料、有利にはアクリロニトリル−スチレン−アクリルエステル−コポリマー（ＡＳＡ）−材料を含有する混合物（１）により、有利にはフィルムの形で、有利には目視可能な表面上に被覆した、任意の大きさの自動車またはトラック、ユーティリティー車両、芝刈り機、トラクター、オートバイ、スノーモービル、スキージェット、ボート、キャンピングカー、有利には自動車の車体部材、特にルーフ、テールゲート、フェンダー、ドア、トランクルームのカバー、エンジンカバー、および／または木材、例えば無垢板またはチップボード、有利には家具、または住宅の建築材料、例えば住宅の壁、窓枠、バルコニーに関する。本発明はさらに、（Ａ）脂肪族イソシアネートをベースとする熱可塑性ポリウレタン（ＴＰＵ）および（Ｂ）アクリロニトリル−スチレン−アクリルエステル−コポリマー（ＡＳＡ）および／またはアクリロニトリル−エチレンホモポリマーまたはコポリマースチレン（ＡＥＳ）材料を含有する本発明による混合物により被覆された車体部材および／または木材の製造方法に関する。
【０００２】
ＡＳＡをベースとするフィルムはすでに以前から従来技術となっている。ＡＳＡをベースとするフィルムは優れた耐候性および優れた機械的特性により優れている。これらの特性の組み合わせは、ＡＳＡをベースとするフィルムがすでに、外観が損なわれることが許容されていない種々の材料、例えば木材、金属、プラスチックなどの被覆の分野で、特に屋外での適用において幅広い使用分野を見いだしたことに貢献している。フィルムによる表面の被覆は種々の方法、例えば熱成形法、焼結法、真空成形法などにより行うことができる。しかしこの優れた材料であるＡＳＡの弱点は、比較的わずかな切断点引張強さである。この特性は特に、特に際だった表面構造化、例えば鋭いエッジ、コーナーまたは突起部を有し、かつさらに変化する環境の影響下でその形状寸法を変化しうる材料の被覆の際に不利な影響を及ぼしうる。ここで例えば天候により著量の水を吸収することができる木材が挙げられる。この種の膨潤により木材は体積が倍以上となりうる。ＡＳＡで被覆した材料の体積のこのような変化により、ＡＳＡをベースとする被覆フィルムの不足した切断点引張強さに基づいて被覆中で、特に著しく表面構造化された成形部材の角および縁において亀裂が形成されうる。
【０００３】
本発明は、優れた耐候性および耐引掻性を有し、種々の材料を被覆するために適切であるフィルムへきわめて良好に加工することができ、その際、切断点引張強さ／破断点伸びが、特に優れた耐光性において著しく改善されるべき材料の被覆のため、とりわけ木材または車体部材のために特に有利な被覆のためのプラスチック材料を、有利にはフィルムの形で提供するという課題に基づいている。
【０００４】
前記課題は本発明により冒頭に記載した、有利には材料を被覆するため、特に被覆された車体部材および／または木材のために使用される混合物（１）により解決することができた。熱可塑性ポリウレタン（以下ではＴＰＵともよぶ）ならびにアクリロニトリル−スチレン−アクリルエステル−コポリマー（以下ではＡＳＡともよぶ）からなる混合物は特にＥＰ−Ｂ１１２１３９２、ＤＤ−Ａ３０１０５７、ＤＥ−Ａ２８５４４０７、ＤＥ−Ａ４２１１４１５およびＤＥ−Ａ３９３８８１７から一般に公知である。ＥＰ−Ａ４７５２２０は、ＴＰＵ、ＡＳＡおよび熱可塑性樹脂からなる混合物からなり、きわめて良好な固有安定性、きわめて良好な耐光性、耐熱性および耐薬品性を有し、ならびにガスを発生しないフィルムを記載している。意外なことにＡＳＡおよび脂肪族ＴＰＵからなる本発明による混合物は信頼できるプロセスで製造することができ、かつフィルムへと加工することができ、その際、該混合物はＡＳＡの優れた機械的特性および耐候性により優れており、さらに純粋なＡＳＡをはるかに上回る切断点引張強さを有し、ひいては際だった表面構造化を有し、かつ天候の影響下でその形状寸法が変化しうる材料の被覆のために好適であることが判明した。
【０００５】
アクリロニトリル−スチレン−アクリルエステル−コポリマー（Ｂ）は有利には次のものをベースとする：
（Ｂ１）少なくとも１のグラフトゴム１０〜９０質量％、これは次のものをベースとする：
（Ｂ１１）次のものにより製造されたグラフトベース５０〜９５質量％、
（Ｂ１１１）少なくとも１のアクリル酸アルキルエステル７０〜９９．９質量％、
（Ｂ１１２）少なくとも１の少なくとも二官能性架橋剤０．１〜３０質量％、
（Ｂ１１３）少なくとも１の別の共重合性モノマー０〜２９．９質量％、
（Ｂ１２）次のものをベースとするグラフトシェル５〜５０質量％、
（Ｂ１２１）少なくとも１のビニル芳香族モノマー６５〜９０質量％、有利には７０〜８０質量％、
（Ｂ１２２）少なくとも１の極性の共重合性不飽和モノマー、有利にはアクリロニトリルおよび／またはメタクリロニトリル１０〜３５質量％、有利には２０〜３０質量％、
（Ｂ１２３）少なくとも１の別の共重合性コモノマー０〜２５質量％、
（Ｂ２）次の成分により製造された少なくとも１のコポリマー１０〜９０質量％、
（Ｂ２１）少なくとも１のビニル芳香族モノマー６０〜８５質量％、
（Ｂ２２）少なくとも１の極性の共重合性不飽和モノマー１５〜４０質量％、
（Ｂ２３）少なくとも１のコモノマー０〜９質量％
をベースとし、その際、（Ｂ１）および（Ｂ２）の質量の記載は（Ｂ）の質量に対するものであり、（Ｂ１１）および（Ｂ１２）の質量の記載は（Ｂ１）の質量に対するものであり、（Ｂ１１１）、（Ｂ１１２）および（Ｂ１１３）の質量の記載は成分（Ｂ１１）に対するものであり、（Ｂ１２１）、（Ｂ１２２）および（Ｂ１２３）は（Ｂ１２）の質量に対するものであり、かつ（Ｂ２１）、（Ｂ２２）および（Ｂ２３）の質量の記載は（Ｂ２）の質量に対するものである。
【０００６】
ＡＥＳ材料はポリスチレンおよびアクリロニトリルおよび場合によりその他のモノマーからなるマトリックスからなる。有利な成分Ｂに関する上記の記載に関して、ＡＥＳ材料は成分Ｂ１１においてＡＳＡ材料とは異なっており、該成分はＡＥＳ材料の場合、エチレンホモ−もしくはコポリマーをベースとしうる。コポリマーとして例えばＣ３〜Ｃ２０−α−オレフィン、有利にはＣ３〜Ｃ８−α−オレフィンが考えられる。ＡＥＳプラスチックは、Ｈａｎｄｂｕｃｈ  ｄｅｒ  Ｔｅｃｈｎｉｓｃｈｅｎ  Ｐｏｌｙｍｅｒｃｈｅｍｉｅ、ＶＣＨ  Ｖｅｒｌａｇ、１９９３年、特に第４９０頁に適切な組成で詳細に、ならびにその製造方法に関して記載されている。
【０００７】
本発明により被覆した材料として一般に公知の材料、例えば金属、例えば鉄、鋼、アルミニウム、銅、スズ、有利には鋼、鉄および／またはアルミニウム、プラスチック、例えばカーボンファイバー、ポリスチレン、ポリウレタン、スチレンコポリマー、場合により発泡されている、および／またはガラス繊維により強化されていてもよいＰＶＣ、木質材料、例えばそれぞれ公知の種類の木材、例えば硬質木材および／または軟質木材をベースとする無垢板またはチップボード、プラスチック−木材−複合材料、プラスチック−天然繊維−複合材料または天然の材料、たとえば天然繊維をベースとするその他の材料が考えられる。
【０００８】
例えば被覆した材料として次の製品が考えられる：自動車、バス、トラック、オートバイ、自転車、航空機、船舶、電気もしくは電子機器、家庭用機器、玩具、家具のすべての公知の平面状もしくは圧縮された物品および個別部材、例えば車体部材、カバー、グリップ、ライニング、支持部材、屋根、床、ドア、太陽発電装置、任意の種類の電子もしくは電気機器、アンテナ装置、電気通信、エアコン装置が考えられる。考えられる製品は例えばＷＯ００／６１６６４、第１５頁に記載されている。
【０００９】
本発明により被覆された材料、特に車体部材および／または木材は有利には、本発明による混合物（１）を押し出してフィルムにし、かつ該フィルムを熱成形法、焼結法、積層法および／または真空成形により、被覆すべき表面上に適用するか、またはカレンダリング、射出成形または公知の積層技術により被覆を実施して製造することができる。混合物（１）を含有するフィルムは有利には０．０１ｍｍ〜２．５ｍｍ、特に有利には０．０４ｍｍ〜０．５ｍｍの厚さを有する。押出および／またはその他の、上記の方法によるフィルムの製造は一般に公知であり、かつ文献に詳細に記載されている。有利にはフィルムを一般に公知の熱成形法、焼結法、真空成形法により、および／または積層により、被覆すべき材料、つまり被覆すべき表面、特に木材表面上に施与することができる。本発明により特に有利な車体部材、特に自動車またはトラックの、特に屋根、テールゲート、フェンダー、ドア、トランクルームのカバー、エンジンカバーは、公知の金属、例えば鋼、アルミニウム、鉄および／または場合により発泡されている、および／またはガラス繊維により強化されていてもよいプラスチックをベースとする支持体であってよい。車体部材のために混合物（１）を含有するフィルムで被覆される支持体としてプラスチックが有利である。従って車体部材が、混合物（１）を含有するフィルムにより被覆されているプラスチックをベースとする支持体を有する車体部材もまた有利である。車体部材の場合、フィルムによる支持体の被覆は例えば、文献に詳細に記載されている、すでに記載した方法により行うことができる。混合物（１）を含有する本発明によるフィルムは着色されていてもよい。さらに、フィルムで被覆された車体もしくは木材の部材を、例えば一般に公知の塗料により、一般に公知の方法によって塗装することも可能である。本発明による混合物（１）、有利には本発明による混合物（１）を含有するフィルムは有利にはＩＳＯ５２７／３により、有利には屋外暴露（有利には１０００時間キセノン１２００ｃｐｓ、ＩＳＯ４８９２−２Ａ）の前および後で、＞２０％の切断点引張強さを有する。本発明による混合物（１）、有利には本発明による混合物（１）を含有するフィルムは、有利にはＤＩＮ６１７４によるｄＥ全色差(total color difference)により測定して、ＩＳＯ４８９２−２Ａによるキセノン試験１２００ｃｐｓで１０００時間後に、＜６の黄色度を有し、パステルを含む明るくない色の場合、特に有利には＜４、鮮やかな色の場合、有利には＜６を有する。
【００１０】
本発明による混合物中に含有されている成分についてはさらに以下のことを詳細に説明することができる：
ＴＰＵ（Ａ）として本発明による混合物中では一般に、公知の方法により（ａ）イソシアネートと、（ｂ）イソシアネートに対して反応性の化合物および場合により（ｃ）鎖長延長剤とを、場合により（ｄ）触媒および／または（ｅ）助剤および／または添加剤の存在下に反応させることにより製造することができる、脂肪族イソシアネートをベースとする通例のＴＰＵを使用することができ、その際、成分（ａ）のイソシアネート対成分（ｂ）および場合により（ｃ）のイソシアネートに対して反応性の基の合計の比は通常１：０．９〜１：１．１である。
【００１１】
ａ）イソシアネート（ａ）として本発明によれば脂肪族および／または脂環式ジイソシアネートが考えられる。個別的には例えば次のものが挙げられる：脂肪族ジイソシアネート、例えばヘキサメチレン−ジイソシアナト−１，６、２−メチル−ペンタメチレン−ジイソシアナト−１，５、２−エチル−ブチレン−ジイソシアナト−１，４または前記のＣ６−アルキレン−ジイソシアネート、ペンタメチレン−ジイソシアナト−１，５およびブチレン−ジイソシアナト−１，４の少なくとも２からなる混合物、脂環式ジイソシアネート、例えば１−イソシアナト−３，３，５−トリメチル−５−イソシアナトメチル−シクロヘキサン（イソホロンジイソシアネート）、１，４−および／または１，３−ビス（イソシアナトメチル）シクロヘキサン（ＨＸＤＩ）、１，４−シクロヘキサン−ジイソシアネート、１−メチル−２，４−および−２，６−シクロヘキサン−ジイソシアネートならびに相応する異性体混合物、４，４′−、２，４′−および２，２′−ジシクロヘキシルメタンジイソシアネートならびに相応する異性体混合物。特に有利であるのはヘキサメチレン−ジイソシアナト−１，６（ＨＤＩ）である。
【００１２】
ｂ）イソシアネートに対して反応性の物質（ｂ）として、例えば５００〜８０００の分子量を有するポリヒドロキシル化合物、有利には公知のポリエーテロールおよび／またはポリエステロールが適切である。しかしエステル交換により製造され、上記の分子量を有するヒドロキシル基を有するポリマー、例えばポリアセタール、例えばポリオキシメチレンおよび特に水不溶性のホルマール、例えばポリブタンジオールホルマールおよびポリヘキサンジオールホルマール、および脂肪族ポリカーボネート、特にジフェニルカーボネートおよびヘキサンジオール−１，６もまた考えられる。
【００１３】
ＴＰＵを製造するための混合物もしくはＴＰＵは通常、少なくとも主として二官能性の、イソシアネートに対して反応性の物質をベースとする、つまり成分（ｄ）の平均的な官能価は有利には１．８〜２．６、特に有利には１．９〜２．２である。従ってＴＰＵは主として非分枝鎖状に、つまり主として架橋しないで構成されている。
【００１４】
有利にはＯＨ基の５０％以上、好ましくは６０〜１００％が第一ヒドロキシル基であり、かつエチレンオキシドの少なくとも一部は末端のブロックとして配置されているプロピレンオキシド−１，２およびエチレンオキシドをベースとするポリエーテロールおよび特にポリオキシテトラメチレングリコール（ポリテトラヒドロフラン）を使用する。
【００１５】
ＴＰＵの場合に実質的に線状のポリエーテロールは通常、５００〜８０００、有利には６００〜６０００および特に８００〜３５００の分子量を有する。これらは単独で、あるいはまた相互に混合物として適用することができる。
【００１６】
適切なポリエステロールは例えば２〜１２の炭素原子、有利には４〜８の炭素原子を有する通常のジカルボン酸、例えばコハク酸、グルタル酸、コルク酸、アゼライン酸、セバシン酸、アジピン酸、フタル酸、イソフタル酸および／またはテレフタル酸および公知の多価アルコール、例えばエタンジオール、プロパンジオール−１，３、ブタンジオール−１，４、ペンタンジオール−１，５、ヘキサンジオール−１，６、デカンジオール−１，１０、２，２−ジメチルプロパンジオール−１，３、プロパンジオール−１，２、ジエチレングリコールおよび／またはジプロピレングリコールから製造することができる。
【００１７】
さらに炭酸と前記のジオール、特に４〜６の炭素原子を有するジオール、例えばブタンジオール−１，４および／またはヘキサンジオール−１．６とのエステル、ω−ヒドロキシカルボン酸、例えば（ω−ヒドロキシカプロン酸）の縮合生成物および有利にはラクトン、例えば場合により置換されたω−カプロラクトンの重合生成物が適切である。
【００１８】
ポリエステロールとして有利にはアルキル基中に２〜６の炭素原子を有するアルカンジオール−ポリアジペート、たとえばエタンジオール−ポリアジペート、１，４−ブタンジオール−ポリアジペート、エタンジオール−ブタンジオール−１，４−ポリアジペート、１，６−ヘキサンジオール−ネオペンチルグリコール−ポリアジペート、ポリカプロラクトンおよび特に１，６−ヘキサンジオール−１，４−ブタンジオール−ポリアジペートを使用する。
【００１９】
ポリエステロールは有利には５００〜６０００、特に有利には８００〜３５００の分子量（質量平均）を有する。
【００２０】
ｃ）通常６０〜４９９、有利には６０〜３００の分子量を有する鎖長延長剤（ｃ）として、有利には２〜１２の炭素原子を有する、有利には２、４または６の炭素原子を有するアルカンジオール、例えばエタンジオール、ヘキサンジオール−１，６、および特にブタンジオール−１，４およびジアルキレンエーテルグリコール、例えばジエチレングリコールおよびジプロピレングリコールが考えられる。しかし２〜４の炭素原子を有するアルカンジオール、たとえばテレフタル酸−ビス−エタンジオールまたは−ブタンジオール−１，４とテレフタル酸とのジエステル、ヒドロキノンのヒドロキシアルキレンエーテル、例えば１，４−ジ−（β−ヒドロキシエチル）−ヒドロキノン、（環式）脂肪族ジアミン、例えば４，４′−ジアミノジシクロヘキシルメタン、３，３′−ジメチル−４，４′−ジアミノジシクロヘキシルメタン、１−アミノ−３，３，５−トリメチル−５−アミノ−メチル−シクロヘキサン、エチレンジアミン、１，２−、１，３−プロピレン−ジアミン、Ｎ−メチル−プロピレンジアミン−１，３、Ｎ，Ｎ′−ジメチルエチレンジアミンおよび芳香族ジアミン、例えば２，４−および２，６−トルイレン−ジアミン、３，５−ジエチル−２，４−および−２，６−トルイレン−ジアミンおよび第一、ｏ−ジ−、−トリ−および／または−テトラアルキル置換された４，４′−ジアミノ−ジフェニルメタンもまた適切である。鎖長延長剤として有利にはアルキレン基中に２〜６の炭素原子を有するアルカンジオール、特に４〜８の炭素原子を有するブタンジオール−１，４および／またはジアルキレングリコールを使用する。
【００２１】
ＴＰＵの通常の硬度およびＴＰＵの融点を調節するために構造成分（ｂ）および（ｃ）は通常、１：０．８〜１：１０、有利には１：１〜１：６．４の（ｂ）：（ｃ）のモル比で変化し、その際、ＴＰＵの硬度および融点はジオールの含有率の増加と共に上昇する。
【００２２】
有利にはＴＰＵは次のものをベースとする：
４，４′−ジフェニルメタンジイソシアネート（ＭＤＩ）および／またはヘキサメチレンジイソシアネート、（ｂ）ポリオキシテトラメチレングリコール、プロピレンオキシド−１，２およびエチレンオキシドをベースとするポリエーテロールおよび／またはアルキレン基中に２〜６の炭素原子を有するアルカンジオールポリアジペートをベースとするポリエステロールならびに（ｃ）エタンジオール−１，２、ブタンジオール−１，４、エタンジオールおよび／またはヘキサンジオール−１，６を使用し、その際、成分（ａ）のイソシアネート基対成分（ｂ）および（ｃ）のイソシアネートに対して反応性の基の合計の比は有利には１：０．９〜１：１．１であり、かつ（ｂ）および（ｃ）は特に有利には１：１〜１：６．４の（ｂ）：（ｃ）のモル比で使用する。
【００２３】
ジイソシアネート（ａ）のＮＣＯ基と、構成成分（ｂ）および（ｃ）のヒドロキシル基との間の反応を促進する適切な触媒は従来技術から公知であり、かつ通常の第三アミン、例えばトリエチルアミン、ジメチルシクロヘキシルアミン、Ｎ−メチルモルホリン、Ｎ，Ｎ′−ジメチルピペラジン、２−（ジメチルアミノエトキシ）−エタノール、ジアザビシクロ−（２，２，２）−オクタンおよび類似のものならびに特に有機金属化合物、例えばチタン酸エステル、鉄化合物、例えば鉄（ＩＩＩ）アセチルアセトナト、スズ化合物、例えば二酢酸スズ、ジオクタン酸スズ、ジラウリン酸スズまたは脂肪族カルボン酸のスズジアルキル塩、例えばジブチルスズジアセテート、ジブチルスズジラウレートなどである。触媒は通常、ポリヒドロキシ化合物（ｂ）１００部あたり、０．００２〜０．１部の量で使用する。
【００２４】
ｅ）触媒以外に構成成分に通常の助剤および／または添加剤（ｅ）を添加することができる。例えば表面活性物質、充填剤、難燃剤、核形成剤、酸化遅延剤、安定剤、滑剤および離型剤、着色剤および顔料、防止剤、加水分解、光、熱または変色に対する安定剤、着色剤、無機および／または有機充填剤、強化剤および可塑剤が挙げられる。
【００２５】
上記の助剤および添加剤に関するより詳細な記載は専門書に記載されている。
【００２６】
有利にはさらに（ａ）と並んで成分（ｂ）もまた芳香族構造を有しておらず、特に有利にはＴＰＵの成分（ａ）〜（ｅ）は芳香族化合物を含有しない。
【００２７】
例えば記載された出発成分からのＴＰＵの製造は一般に公知であり、かつ多様に記載されている。例えば（ａ）、（ｂ）および場合により（ｃ）、（ｄ）および／または（ｅ）を含有する反応混合物を公知のワンショット法またはプレポリマー法により、例えば反応押出機中で、および／または通例のバンド型装置上で反応させることができる。このようにして製造したＴＰＵを引き続きペレット化または造粒し、かつ成分Ｂと共に本発明による、有利には均質な混合物へと加工することができる。
【００２８】
有利にはＴＰＵ  ＡもしくはＡおよびＢを含有する混合物は、熱可塑性ポリウレタンを（ａ）イソシアネートと、（ｂ）イソシアネートに対して反応性の、および場合により（ｃ）鎖長延長剤とを場合により（ｄ）触媒および／または（ｅ）助剤および／または添加剤の存在下に請求項１記載のＢ１、Ｂ２またはＢの存在下に反応させることにより製造し、かつ場合により引き続き（反応をＢ１またはＢ２の存在下に、およびＢ１およびＢ２を含有する成分Ｂの非存在下に実施する場合には）、反応の間に、不足している成分Ｂ１またはＢ２を反応生成物に添加して製造することができる。Ｂ１、Ｂ２またはＢの存在下でのＡの製造は有利には通常の条件下に反応押出機中で行うことができる。例えばＢ１、Ｂ２またはＢを反応押出機のホッパに充填し、かつ同時に、および／または押出機の後の箇所でＡを製造するための原料を別々に、または個々に、有利には強力に攪拌しながら添加することができる。
【００２９】
このようにして得られる混合物は同様に明らかに改善された特性を有する。
【００３０】
成分Ｂの原料および製造法については例えば次のことを詳細に説明することができる。
【００３１】
アクリル酸エステル−ポリマーＢ１１を製造するためのモノマーＢ１１１として有利には通常１〜８の炭素原子を有するアクリル酸アルキルエステル、例えばメチルアクリレート、エチルアクリレート、プロピルアクリレート、メチルメタクリレート、エチルメタクリレート、特に有利にはアルキル基中に４〜８の炭素原子を有するもの、特にアクリル酸−ｎ−ブチルエステル、および／またはアクリル酸エチルヘキシルエステルが考えられる。アクリル酸エステルはグラフトベースＢ１１を製造する際に単独で、または混合物として使用することができる。
【００３２】
少なくとも二官能性の、有利には２〜３官能性の架橋剤Ｂ１１２として、例えば１，３−位で共役結合していない２以上の共重合可能なエチレン性二重結合を有するモノマーが適切である。
【００３３】
適切な架橋モノマーは例えばジビニルベンゼン、ジアリルマレエート、ジアリルフマレートおよび／またはジアリルフタレート、有利にはトリシクロデセニルアルコールのアクリル酸エステルおよび／またはトリシクロペンタジエニルアクリレートならびにアリル（メタ）アクリレートである。
【００３４】
可能なその他の、共重合性モノマーＢ１１３として例えば次の化合物を使用することができる：スチレン、α−メチルスチレン、アクリロニトリル、メタクリロニトリル、フェニルマレイミド、アクリルアミドおよび／またはビニルメチルエーテル。
【００３５】
グラフトベースＢ１１上にグラフトされたシェルＢ１２を製造するために、ビニル芳香族モノマーＢ１２１として、有利にはスチレンおよび／またはスチレン誘導体、例えばスチレン、アルキルスチレン、有利にはα−メチルスチレンおよび／または核アルキル化されたスチレン、例えばｐ−メチルスチレンおよび／またはｔ−ブチルスチレンが適切である。
【００３６】
極性の共重合性の不飽和モノマーＢ１２２のための例はアクリロニトリルおよび／またはメタクリロニトリルである。
【００３７】
可能な別の、共重合性モノマーＢ１２３として、例えば次の化合物を使用することができる：アクリル酸、メタクリル酸、無水マレイン酸、メチルアクリレート、エチルアクリレート、プロピルアクリレート、メチルメタクリレート、エチルメタクリレート、フェニルマレイミド、アクリルアミドおよび／またはビニルメチルエーテル。
【００３８】
さらにＢ１、Ｂ１１および／またはＢ１２の製造の際に通常の助剤および／または添加剤、例えば乳化剤、例えばアルキルスルホン酸またはアルキルアリールスルホン酸のアルカリ塩、アルキル硫酸塩、脂肪アルコールスルホン酸塩、１０〜３０の炭素原子を有する高級脂肪酸の塩または樹脂石けん、重合開始剤、例えば通常の過硫酸塩、例えば過硫酸カリウムまたは公知のレドックス系、重合助剤、例えば有利に６〜９のｐＨ値を調整する通常の緩衝物質、例えば重炭酸ナトリウムおよび／またはピロリン酸ナトリウム、および／または分子量調節剤、例えばメルカプタン、テルピノールおよび／または二量体のα−メチルスチレンを使用することができ、その際、分子量調節剤は反応混合物の質量に対して通常は０〜３質量％の量で使用する。
【００３９】
ＡＳＡ材料の製造は一般に専門書から公知であり、かつ例えばＤＥ−Ａ１２６０１３５、第３〜４頁、第１３〜２３行目およびＵＳ３０５５８５９、第２〜４頁、第６２〜１０行目ならびに２工程のグラフトに関してはＤＥ−Ａ３１４９３５８、第６〜８行目、第１６〜５行目およびＤＥ−Ａ３２２７５５５、第６〜８行目、第１６〜５行目に記載されている。その際、本発明によるＡＳＡ材料の製造のためにまずグラフトベースＢ１１として使用されるゴム状のアクリル酸エステル−ポリマーを例えばＢ１１１の乳化重合により、例えばＢ１１１および少なくとも二官能性の架橋剤Ｂ１１２ならびに場合によりＢ１１３を例えば水性エマルション中で自体公知の方法により２０〜１００℃、有利には５０〜８０℃の温度で重合することにより製造することができる。その際に生じるポリアクリル酸エステルのラテックス上に、ビニル芳香族モノマーＢ１２１と極性の共重合性の不飽和モノマーＢ１２２ならびに場合によりＢ１２３の混合物をグラフトし、その際、グラフト共重合は同様に水性エマルション中で実施する。
【００４０】
ゴム弾性成分Ｂ１１は、ＥＰ−Ｂ５３４２１２、第４〜５頁、第４６〜４３行目に記載されているように、硬質の、場合によりＢ１２で挙げたモノマーにより架橋した、Ｂ１２に関してあげたモノマーから構成されている核にグラフトすることができる。
【００４１】
これは有利には＞２５℃のガラス転移温度を有する硬質の核であり、その際、核Ｂ１２の割合はすでに記載したように、Ｂ１の質量に対して５〜５０質量％である。
【００４２】
もう１つの特に有利な実施態様では、グラフトをＤＥ−Ａ３１４９３５８、第６〜８頁、第１６〜５行目もしくはＤＥ−Ａ３２２７５５５、第６〜８頁、第１６〜５行目により２工程で行うことができ、その際、まずビニル芳香族モノマーＢ１２１をグラフトベースＢ１１の存在下で重合することができる。次いで第二工程で少なくとも１のビニル芳香族モノマーＢ１２１および少なくとも極性の、共重合性モノマーＢ１２２ならびに場合によりＢ１２３を含有する混合物を用いてグラフト共重合を実施することができる。使用される、およびＡＳＡ材料中に含有されている量の種々の成分はすでに冒頭に記載されている。
【００４３】
良好な機械的特性を有するＡＳＡ材料を得るためにグラフトベースとして使用されるポリアクリル酸エステルは架橋されている、つまりアクリル酸エステルの重合によるその製造は、少なくとも２官能性の架橋性モノマーＢ１１２の存在下で行われる。
【００４４】
グラフトベースＢ１１の粒径は有利には０．０４〜１０μｍ、特に有利には０．０５〜２μｍ、特に０．０７〜１μｍである。グラフトゴムＢ１の粒径は有利には０．０５〜１５μｍ、特に有利には０．０６〜５μｍ、特に０．０８〜１．２μｍである。
【００４５】
本発明による混合物中に付加的に含有されている、硬質マトリックスと見なすことができる成分Ｂ２は、本発明によれば成分Ｂ２１、Ｂ２２および場合によりＢ２３をベースとする。
【００４６】
成分Ｂ２１として例えば次のモノマーを使用することができる：一般に公知のビニル芳香族モノマー、有利にはスチレンおよび／またはスチレン誘導体、例えばスチレン、アルキルスチレン、有利にはα−メチルスチレンおよび環アルキル化されたスチレン、例えばｐ−メチルスチレンおよび／またはｔ−ブチルスチレン。
【００４７】
例えば次のモノマーを成分Ｂ２２として使用することができる：一般にこの目的のために公知の極性の、共重合性不飽和モノマー、例えばアクリロニトリル、メタクリロニトリル、アクリル酸、メタクリル酸、アルキル基中に１〜４の炭素原子を有する（メタ）アクリル酸アルキルエステル、例えばメチルアクリレート、エチルアクリレート、プロピルアクリレート、メチルメタクリレートおよび／またはエチルメタクリレート、無水マレイン酸、フェニルマレイミド、アクリルアミドおよび／またはビニルメチルエーテル、有利にはアクリロニトリルおよび／またはメタクリロニトリル。
【００４８】
場合によりさらにＢ２中に含有されている成分Ｂ２３として例えば一般にこの目的のために公知のモノマー、例えばエチルヘキシルアクリレート、ステアリルアクリレートおよび／またはアルキルアクリルアミドを使用することができる。
【００４９】
Ｂ２の製造は、一般に公知の方法により、例えばＤＥ−Ａ３１４９３５８、第９頁、第１８〜３２行目およびＤＥ−Ａ３２２７５５５、第９頁、第１８〜３２行目に記載されているように、例えば一般に公知のＢ２１、Ｂ２２および場合によりＢ２３の塊状、溶液、懸濁液または水性エマルション中、通常の温度および圧力で、例えばＫｕｎｓｔｓｔｏｆｆ−Ｈａｎｄｂｕｃｈ、Ｖｉｅｗｅｇ−Ｄａｕｍｉｌｌｅｒ、第Ｖ巻（ポリスチレン）、Ｃａｒｌ−Ｈａｎｓｅｒ−Ｖｅｒｌａｇ、Ｍｕｅｎｃｈｅｎ１９６９、第１２４頁、第１２行目以下に記載されている、公知の装置中で一般に公知の共重合することによって実施することができる。
【００５０】
本発明による混合物中に含有されている成分Ｂ１およびＢ２は熱可塑性ポリウレタンＡと混合する前に強力に攪拌することができる。有利には成分をこのために適切な装置（押出機、混練機、射出成形装置、プレス、カレンダーなど）中で高めた温度、有利には１７０〜２５０℃、特に１８０〜２３０℃で混合する。
【００５１】
本発明による車体部材および／または木材は有利には（Ａ）および（Ｂ）に加えて助剤および／または添加剤を含有していてもよい。特に有利であるのは、ＡおよびＢを５０質量％〜９９．９質量％、特に５０質量％〜９９質量％および添加剤を０．１質量％〜５０質量％、特に１質量％〜５０質量％含有する本発明による混合物（１）であり、質量の記載はそのつど混合物（１）の全質量に対するものである、つまり混合物（１）中のＡ、Ｂおよび添加剤の質量の合計に対するものである。添加剤として例えば可塑剤、帯電防止剤、光安定剤、滑剤、発泡剤、定着剤、その他の相容性の熱可塑性プラスチック、例えばポリエステル（例えばポリエチレンテレフタレート、ポリブチレンテレフタレート）、ポリカーボネート、ポリアミド、ポリオキシメチレン、ポリスチレン、ポリエチレン、ポリプロピレン、ポリ塩化ビニル、充填剤、表面活性物質、難燃剤、着色剤および顔料、酸化、加水分解、光、熱または変色に対する安定剤および／または強化剤が含有されていてもよい。これらの添加剤はすでに記載したように、すでにＴＰＵの製造の際に使用することも、また混合物の製造の際に成分（Ａ）および／または（Ｂ）に添加することもできる。
【００５２】
光安定剤としてすべての通例の光安定剤、例えばベンゾフェノン、ベンゾトリアゾール、ケイ皮酸、有機ホスフィットおよびホスホニットならびに立体障害アミンをベースとする化合物を使用することができる。
【００５３】
滑剤として例えば炭化水素、例えば油、パラフィン、ポリエチレンワックス、ポリプロピレンワックス、６〜２０の炭素原子を有する脂肪アルコール、ケトン、カルボン酸、例えば脂肪酸、モンタン酸または酸化ポリエチレンワックス、カルボン酸アミドならびに例えばアルコール、エタノール、脂肪アルコール、グリセリン、エタンジオール、ペンタエリトリットおよび酸成分としての長鎖のカルボン酸とのカルボン酸エステルが考えられる。
【００５４】
安定剤として通例の酸化防止剤、例えばフェノール性酸化防止剤、例えばアルキル化モノフェノール、ｂ−（３，５−ジ−第三ブチル−４−ヒドロキシフェニル−プロピオン酸および／またはベンゾトリアゾールのエステルおよび／またはアミドを使用することができる。例えば可能な酸化防止剤はＥＰ−Ａ６９８６３７およびＥＰ−Ａ６６９３６７に言及されている。具体的にはフェノール性酸化防止剤として２，６−ジ−第三ブチル−４−メチルフェノール、ペンタエリトリチル−テトラキス−［３−（３，５−ジ−第三ブチル−４−ヒドロキシフェニル）−プロピオネートおよびＮ，Ｎ′−ジ−（３，５−ジ−第三ブチル−４−ヒドロキシフェニル−プロピオニル）−ヘキサメチレンジアミンが言及されている。上記の安定剤は単独で、または混合物として使用することができる。
【００５５】
成分（Ａ）および（Ｂ）の混合物の場合、これらは有利には流動性の、軟化した、もしくは溶融した状態で存在する。成分の均質な混合は有利には（Ａ）および（Ｂ）の融点を超える温度で行う。通常、成分の混合を行う温度は１６０〜２５０℃、有利には１９０〜２４０℃、特に有利には２００〜２３５℃である。均質な生成物への成分の混合は、加熱および攪拌、混練またはロール練りのための装置を有する通常の装置により、連続的にまたは不連続的に、有利には脱気しながら実施することができる。有利には成分（Ａ）および（Ｂ）の混合は、通常の押出機中で行い、その際、成分ＡおよびＢは混合されていても、単独で、例えば完全にホッパを介して押出機に導入するか、または部分的に、押出機の後の箇所で溶融した、もしくは固体の、押出機中に存在する生成物へ導入することができる。
【００５６】
有利には成分および特にＴＰＵは、加工前に乾燥させる。特に有利な方法では成分Ｂ１およびＢ２を別々に前混合し（有利には押出機中で）、こうして製造した「コンパウンド」を引き続き成分Ａと、上記の条件下で混合する。
【００５７】
溶融混合された成分は有利には引き続き冷却し、かつ同時に、または場合により部分的に冷却を行った後で粉砕し、かつ特に造粒する。こうして得られた生成物をさらに加工するために射出成形、押出成形、カレンダリング、プレス、吹き込み成形などにより、特に押出成形によりフィルムとする。
【００５８】
これらの利点を以下の実施例に基づいて記載する。
【００５９】
実施例：
実施例中で第１表に記載されている出発成分は通常の二軸スクリュー押出機により約２１０℃の溶融温度で混合物へと加工する。比較例１および例１に記載の混合物により、一軸スクリュー押出機、３０Ｄを用いた押出により、溶融温度１９０〜２４０℃およびその他は通例の条件で厚さ０．２５０ｍｍのフィルムを製造した。
【００６０】
【表１】
2006526040.tif 000002
【００６１】
第２表には製造されたフィルムの特性が記載されている。機械的な測定はＩＳＯ５２７／３により、かつキセノン１２００  ＩＳＯ４８９２／２により行った。
【００６２】
【表２】
2006526040.tif 000003
【００６３】
実施例の比較に基づいて、本発明によれば切断点引張強さを、人工的な屋外暴露の後でも２０％より大きい値へと明らかに改善することができたことが明らかである。
【００６４】
色の測定はＤＩＮ６１７４およびキセノン１２００  ＩＳＯ４８９２／２により実施した。
【００６５】
【表３】
2006526040.tif 000004
【００６６】
屋外暴露の際の安定性を記載する重要なパラメータは全色偏差(total color deviation)であり、第３表中ではＤＥで記載されている。これは１０００時間後でも明らかに４を下回っていた。
【手続補正書】
【提出日】平成17年2月25日(2005.2.25)
【手続補正１】
【補正対象書類名】特許請求の範囲
【補正対象項目名】全文
【補正方法】変更
【補正の内容】
【特許請求の範囲】
【請求項１】
（Ａ）脂肪族イソシアネートをベースとする熱可塑性ポリウレタンおよび（Ｂ）アクリロニトリル−スチレン−アクリルエステル−コポリマー（ＡＳＡ）を含有する混合物（１）により被覆された車体部材および／または木材において、アクリロニトリル−スチレン−アクリルエステル−コポリマー（Ｂ）が、
（Ｂ１）少なくとも１のグラフトゴム１０〜９０質量％、これは次のものをベースとする：
（Ｂ１１）次のものにより製造されたグラフトベース５０〜９５質量％、
（Ｂ１１１）少なくとも１のアクリル酸アルキルエステル７０〜９９．９質量％、
（Ｂ１１２）少なくとも１の少なくとも二官能性の架橋剤０．１〜３０質量％、
（Ｂ１１３）少なくとも１の別の共重合性モノマー０〜２９．９質量％、
（Ｂ１２）次のものをベースとするグラフトシェル５〜５０質量％、
（Ｂ１２１）少なくとも１のビニル芳香族モノマー６５〜９０質量％、有利には７０〜８０質量％、
（Ｂ１２２）少なくとも１の極性の共重合性不飽和モノマー、有利にはアクリロニトリルおよび／またはメタクリロニトリル１０〜３５質量％、有利には２０〜３０質量％、
（Ｂ１２３）少なくとも１の別の共重合性コモノマー０〜２５質量％、
（Ｂ２）次の成分により製造された少なくとも１のコポリマー１０〜９０質量％、
（Ｂ２１）少なくとも１のビニル芳香族モノマー６０〜８５質量％、
（Ｂ２２）少なくとも１の極性の共重合性不飽和モノマー１５〜４０質量％、
（Ｂ２３）少なくとも１のコモノマー０〜９質量％
をベースとし、その際、（Ｂ１）および（Ｂ２）の質量の記載は（Ｂ）の質量に対するものであり、（Ｂ１１）および（Ｂ１２）の質量の記載は（Ｂ１）の質量に対するものであり、（Ｂ１１１）、（Ｂ１１２）および（Ｂ１１３）の質量の記載は成分（Ｂ１１）に対するものであり、（Ｂ１２１）、（Ｂ１２２）および（Ｂ１２３）は（Ｂ１２）の質量に対するものであり、かつ（Ｂ２１）、（Ｂ２２）および（Ｂ２３）の質量の記載は（Ｂ２）の質量に対するものであることを特徴とする、混合物（１）により被覆された車体部材および／または木材。
【請求項２】
混合物（１）が、その都度混合物（１）の全質量に対して、（Ａ）を１質量％〜４０質量％および（Ｂ）を６０質量％〜９９質量％含有することを特徴とする、請求項１記載の車体部材および／または木材。
【請求項３】
熱可塑性ポリウレタンがイソシアネート（ａ）としてヘキサメチレンジイソシアネートをベースとすることを特徴とする、請求項１記載の車体部材および／または木材。
【請求項４】
混合物（１）が（Ａ）および（Ｂ）に加えて、混合物（１）の全質量に対して１質量％〜５０質量％の添加剤を含有することを特徴とする、請求項１記載の車体部材および／または木材。
【請求項５】
車体部材が、混合物（１）を含有するフィルムで被覆されているプラスチックをベースとする支持体を有することを特徴とする、請求項１から４までのいずれか１項記載の車体部材。
【請求項６】
請求項１から４までのいずれか１項記載の混合物（１）により被覆した家具。
【請求項７】
請求項１から４までのいずれか１項記載の混合物（１）により被覆した車体部材および／または木材の製造方法において、該混合物を押し出してフィルムとし、かつ該フィルムを熱成形法、焼結法、積層法および／または真空成形法によって、被覆すべき表面上に適用することを特徴とする、混合物（１）により被覆した車体部材および／または木材の製造方法。
【国際調査報告】
2006526040.tif 000005
2006526040.tif 000006
2006526040.tif 000007
2006526040.tif 000008
2006526040.tif 000009
2006526040.tif 000010